(57)【要約】  本発明は、マスクシート及びこれを用いたマスクパックに関し、より詳細には、導電性及び抗菌性を有する環境に優しいマスクシート及びこれを用いたマスクパックに関する。本発明に係るマスクパックは、銅成分含有導電性繊維を１〜２０重量％含む編織（ニット）マスクシートと、前記マスクシートに浸漬した化粧料とを含む。【選択図】  図１
2021508579.tif 000002
【特許請求の範囲】
【請求項１】
銅成分含有導電性繊維１〜２０重量％を含む編織（ニット）マスクシートと、前記マスクシートに浸漬した化粧料とを含むことを特徴とするマスクパック。
【請求項２】
前記マスクシートは、銅成分含有導電性繊維と、銅成分含有非導電性繊維とからなることを特徴とする請求項１に記載のマスクパック。
【請求項３】
前記マスクシートは、銅含有導電性繊維で編織された導電性領域と、他の繊維で編織された非導電性領域とからなることを特徴とする請求項１項又は請求項２に記載のマスクパック。
【請求項４】
前記導電性領域は、ストライプパターンであることを特徴とする請求項３に記載のマスクパック。
【請求項５】
前記マスクシートは、精練されたマスクシートであることを特徴とする請求項１項又は請求項２に記載のマスクパック。
【請求項６】
前記マスクシートは、１５〜１５０デニールの低デニール繊維からなることを特徴とする請求項１項又は請求項２に記載のマスクパック。
【請求項７】
前記マスクシートは、薄いマスクシートであることを特徴とする請求項１項又は請求項２に記載のマスクパック。
【請求項８】
前記マスクシートは、銅成分含有導電性繊維１〜２０重量％と、銅成分含有非導電性繊維１〜２０重量％と、綿繊維６０〜９８重量％とからなることを特徴とする請求項１項又は請求項２に記載のマスクパック。
【請求項９】
前記マスクシートは、銅成分含有導電性繊維１〜２０重量％と、銅成分含有非導電性繊維１〜２０重量％と、ポリエステル繊維５０〜９０重量％と、スパンデックス１〜２０重量％とからなることを特徴とする請求項１項又は請求項２に記載のマスクパック。
【請求項１０】
前記マスクシートは、銅成分含有導電性繊維１〜２０重量％と、銅成分含有非導電性繊維１〜２０重量％と、綿繊維１０〜４０重量％と、テンセル繊維１０〜３０重量％と、ポリエステル繊維２０〜５０重量％と、スパンデックス１〜２０重量％とを含むことを特徴とする請求項１項又は請求項２に記載のマスクパック。
【請求項１１】
前記化粧料は、銅成分を含有することを特徴とする請求項１項又は請求項２に記載のマスクパック。
【請求項１２】
銅成分含有導電性繊維１〜２０重量％を含むことを特徴とする編織生地。
【発明の詳細な説明】
【技術分野】
【０００１】
本発明は、マスクシート及びこれを用いたマスクパックに関し、より詳細には、導電性及び抗菌性を有する環境に優しいマスクシート及びこれを用いたマスクパックに関する。
【背景技術】
【０００２】
マスクパックは、不織布を顔の形に加工したマスクシートに、エッセンスを含む様々な機能性物質をシートが濡れるほど塗布した製品である。マスクパックを一定時間顔につけることにより、様々な機能性物質の顔面への吸収を図り、顔の肌をケアできるようにする。不織布を用いたマスクシートは安価であるという利点があるが、密着性が低いので、密着性に優れたハイドロゲルシート又はバイオセルロースシートなどが開発されている。
【０００３】
最近では、多様な機能性を備えるために、導電性マスクシートを製造し、導電性マスクシートに電圧を印加して、マスクパックに含浸された機能性物質の吸収を向上させる方法が開発されている。例えば、韓国のパク・チョルにより出願された韓国特許公開第１０−２０１６−００３５２０５号には、マスクシートに導電性シートを貼付して有用成分の吸収を促進する方策が開示されている。韓国のチョ・ジョンホに付与された特許第１６８９３４５０号には、パターン化された導電性炭素フィルム支持体を備えたマスクパックにスマートフォンからの電流を利用して刺激を加える方策が開示されている。しかしながら、このような導電性シートマスクは、導電性物質が原因で堅く肌触りが良くないとともに、肌への密着性に劣るため、その有用性にもかかわらず市場への拡大が容易でないという問題がある。
【０００４】
一方、皮膚の老化防止、シミの予防及び除去、皮膚炎の予防及び治療が可能であり、長期間保管する場合にも、抗菌性を保ち続け、顔のマッサージや肌の保湿時に毛穴内を殺菌できるように、マスクパックに抗菌性を付与する方策が開発されている。
【０００５】
韓国特許公開第１０−２０１７−００５８６８７号には、金粒子が含まれているエッセンスを利用した抗菌性マスクパックが開示されている。株式会社クラレが出願した韓国出願１０−２０１６−７０１０２１８には、無機系抗菌微粒子を内部に分散した状態で含有する抗菌性エチレン−ビニルアルコール系共重合体が、繊維表面の少なくとも一部に存在し、該無機系抗菌微粒子の平均粒径が０．０１〜２０μｍであり、該抗菌性エチレン・ビニルアルコール系共重合体のエチレン含有率が１０〜７０モル％である抗菌繊維と、溶剤紡糸セルロース系繊維とが、互いに交絡してなる抗菌性不織布シートにより、パラベン等を含有していなくても優れた防腐・抗菌性を持ち、柔らかく肌触りがよく、種々の流動性組成物を含浸したときに良好な含浸性と保液性を持ち、更に圧力などによって該流動性組成物を効率良く放出でき、流動性組成物の含浸によるコシの低下や収縮が少ないことで不織布シートの形態安定性に優れる抗菌性不織布シートを提供することができるということが開示されている。
【０００６】
しかし、このような抗菌シートは、金などの高価な材料が使用されるか、不織布からなるので、密着性に劣るという問題がある。
【先行技術文献】
【特許文献】
【０００７】
【特許文献１】韓国特許公開第１０−２０１６−００３５２０５号公報
【特許文献２】韓国特許公開第１０−２０１７−００５８６８７号公報
【特許文献３】韓国出願第１０−２０１６−７０１０２１８号公報
【発明の概要】
【発明が解決しようとする課題】
【０００８】
本発明が解決しようとする課題は、新たな導電性マスクシートを提供することである。
【０００９】
本発明が解決しようとする他の課題は、新たな抗菌マスクシートを提供することである。
【００１０】
本発明が解決しようとするまた他の課題は、新たな導電性および抗菌マスクシートを提供することである。
【００１１】
本発明が解決しようとするまた他の課題は、顔との密着性に優れ、導電性および抗菌性を有する新たなマスクシートを提供することである。
【００１２】
本発明が解決しようとするまた他の課題は、顔との密着性に優れ、抗菌性および導電性を有し、肌触りの良い新たな薄いマスクシートを提供することである。
【００１３】
本発明が解決しようとするまた他の課題は、顔との密着性に優れ、抗菌性および導電性を有し、肌触りの良い新たな薄いマスクシートの製造方法を提供することである。
【００１４】
本発明が解決しようとするまた他の課題は、抗菌性および導電性を有し、顔との密着性と肌触りに優れたマスクシートを用いたマスクパックを提供することである。
【００１５】
本発明が解決しようとするまた他の課題は、抗菌性および導電性を有し、フィット感に優れた生地を提供することである。
【００１６】
本発明が解決しようとするまた他の課題は、抗菌性および導電性を有する、製織された生地の製造方法を提供することである。
【課題を解決するための手段】
【００１７】
上記のような課題を解決するために、本発明に係るマスクパックは、
銅成分含有導電性繊維を１〜２０重量％含む編織（ニット）マスクシートと、前記マスクシートに浸漬した化粧料とを含む。
【００１８】
本発明の説明において、「編織（ニット）」という用語は、丸編機で生地を編むことを意味するものと理解される。
【００１９】
本発明の説明において、「編織生地」は、編織された生地を意味し、ニット状に編まれて、少なくとも１０％以上、好ましくは２０％以上、より好ましくは３０％伸びた後、元の状態に戻ることができる。
【００２０】
本発明の説明において、「導電性」は、電気が通る電気伝導性を有するものと理解される。
【００２１】
本発明の説明において、「抗菌性」という用語は、１つ以上の細菌の成長を５０％以上阻害することができることを意味するものと理解され、より好ましくは、細菌の成長を９０％以上阻害することができることを意味するものと理解される。
【００２２】
本発明の説明において、「薄い」は、０．５ｍｍ以下、より好ましくは０．４ｍｍ以下、より好ましくは０．３５ｍｍ以下のものであると理解される。
【００２３】
本発明の説明において、「低デニール繊維」は、１５〜１５０デニールの繊維を意味するものと理解される。
【００２４】
本発明の説明において、「低デニール繊維生地」は、低デニール繊維を６０重量％以上、好ましくは７０重量％以上、より好ましくは８０重量％以上、さらにより好ましくは９０重量％以上、最も好ましくは９５重量％以上含む生地を意味する。
【００２５】
本発明の説明において、「環境に優しいマスクシート」は、天然繊維、例えば、天然綿繊維の含有量が５０重量％を超えるシート、好ましくは６０重量％以上であるシートを意味する。
【００２６】
本発明の説明において、「自然に優しいマスクシート」は、天然繊維、例えば、天然綿繊維の含有量が２０重量％〜５０重量％の範囲であるシートを意味する。
【００２７】
本発明において、前記銅成分含有導電性繊維は、繊維に導電性及び抗菌性を付与するために使用される。理論的な制限なく、本発明に係るマスクシートは、顔につけると、導電性繊維に含まれている銅の成分が顔と密着することで、顔に寄生する様々な菌に対して抗菌作用が行われ、導電性により帯電防止性が高くなり、親水性が向上する。また、多量の既存の繊維が含まれているので、肌触りが良く、編織によって弾性に優れて密着性が良くなる。
【００２８】
本発明において、銅成分含有導電性繊維は、編織された他の繊維と共に伸び縮みすることができるように、繊維のコアと表面が銅成分からなることが望ましい。本発明の好ましい実施において、前記銅成分含有導電性繊維は、マスクパックに必要な弾性及び剛性を持つことができるように、ナイロン繊維の表面に銅成分がコーティングされた導電性繊維であり得る。表面に銅成分含有導電性ナイロン繊維は、韓国のチャン・シヌなどに付与された特許１０−１０７４６９２号を用いて製造することができ、前記特許は、ここで全体的に参考文献として組み込まれた。
【００２９】
本発明の実施において、前記銅成分がコーティングされた導電性ナイロン繊維は、直径１〜１０００μｍのミクロン繊維であってもよい。より好ましくは、薄いのマスクパックを製造できるように、直径５０〜１００デニールを有してもよい。
【００３０】
本発明の実施において、前記銅成分が表面コーティングされた導電性繊維は、マスクシートに導電性及び抗菌性を付与できるように、１重量％以上、好ましくは３重量％以上、より好ましくは５重量％以上使用される。また、前記銅成分が表面コーティングされた導電性繊維は、過剰使用時には、導電性繊維の銅成分から発生する臭いがフィット感を低下させ、且つ、過剰使用時には、使用量に比例して導電性が増えることではないので、２０重量％以下、好ましくは１５重量％以下の範囲で使用する。好ましい実施において、前記銅成分が表面コーティングされた導電性繊維は、５〜１５重量％の範囲で使用される。
【００３１】
本発明において、前記他の繊維は、１つ以上の非導電性繊維であり得る。前記非導電性繊維は、天然繊維、人造繊維、またはそれらの組み合わせであり得る。本発明の実施において、前記天然繊維は、綿繊維および／またはテンセル（登録商標）繊維であり得、前記人造繊維は、ポリエステル繊維、ポリウレタン繊維、例えばスパンデックスであり得、抗菌剤を含む抗菌繊維であり得る。
【００３２】
本発明において、前記マスクシートは、生地全体に対して１〜２０重量％の少量の銅含有導電性繊維を用いて、マスクシートに要求される導電性を付与できるように、銅含有導電性繊維で編織された導電性領域と、他の繊維で編織された非導電性領域とからなる交編織シートであってもよい。
【００３３】
本発明において、前記導電性領域は、非導電性領域に形成された所定の導電性パターンであり得、好ましくは、生地の一側から他側まで延長された導電性パターンであり得る。前記パターンは、所定間隔のストライプパターンであり得、前記連続的な導電性ストライプに沿って電気が円滑に導通することができる。
【００３４】
本発明において、前記マスクシートは、銅含有導電性繊維や非導電性繊維の原糸に含まれた不純物を除去し、肌触りを高めるために精練された生地からなるマスクシートであることが望ましい。本発明の実施において、前記精練は、精練の過程で銅の脱着による導電性及び抗菌性の低下を防止できるように、好ましくは、中性に近いｐＨ８．０以下の弱アルカリで行われ、より好ましくはｐＨ７．５〜８．０の環境で行われる。
【００３５】
本発明において、前記マスクシートは、染色によって様々な色を有することができる。本発明の実施によって、前記マスクシートは、白または黒に染めることができる。本発明の実施において、前記染色成分が、浸漬する化粧料に溶出されることを防止できるように、他の繊維と染料を混合し、これを紡糸して製造することが望ましい。
【００３６】
本発明において、前記マスクシートは、銅成分含有導電性繊維を含む環境に優しいマスクシートであり得る。
【００３７】
本発明において、前記環境に優しいマスクシートは、銅成分含有導電性繊維と天然繊維とからなる。本発明の実施において、前記環境に優しいマスクシートは、１〜２０重量％と綿繊維８０〜９９重量％とからなってもよい。
【００３８】
前記環境に優しいマスクシートは、綿からとれる天然綿繊維を使用するマスクシートであってもよい。綿繊維は、天然繊維の環境への配慮と綿繊維の柔らかいタッチ感をマスクパックに提供し、前記綿繊維の直径は、必要に応じて適切に調節することができ、好ましくは、適切な剛性と柔らかいタッチ感が得られるように、３０〜１００番手、例えば、３０番手、４０番手、５０番手、６０番手、７０番手、８０番手、１００番手の天然綿繊維を使用することができる。本発明の好ましい実施において、前記綿繊維は、適切な厚さ感と４０〜６０番手の綿繊維であってもよく、ここで、４０番手は１００デニールに相当し、６０番手は８８デニールに相当する。
【００３９】
本発明の一側面において、前記マスクシートは、環境に優しい抗菌マスクシートであってもよい。本発明において、前記環境に優しい抗菌マスクシートは、銅成分含有導電性繊維と、抗菌性強化用の銅成分含有非導電性繊維と、天然繊維とからなる。本発明の実施において、前記環境に優しい抗菌マスクシートは、銅成分含有導電性繊維１〜２０重量％と、銅成分含有非導電性繊維１〜２０重量％と、綿繊維６０〜９８重量％とからなってもよい。
【００４０】
前記環境に優しい抗菌マスクシートに使用される綿繊維は、環境に優しいマスクシートと実質的に同一であり、前記銅成分含有非導電性繊維は、銅成分含有導電性繊維とは別途に、マスクパックに更なる抗菌性を付与するために使用される。
【００４１】
銅成分含有非導電性繊維は、繊維表面に銅成分が断続的に付着されているため、銅による抗菌性を有する一方、導電性は有さない繊維である。前記銅成分含有非導電性繊維は、商業的に購入して使用することができる。例えば、韓国所在のコーロン（ＫＯＬＯＮ）社のグルロテク（ｇｌｏｔｅｃｈ：登録商標）繊維を使用することができる。本発明の実施において、前記銅成分含有非導電性繊維は、１重量％以上、好ましくは３重量％以上、より好ましくは５重量％以上使用する。
【００４２】
また、前記銅成分が表面コーティングされた非導電性繊維は、マスクシートにおける銅の臭いを防止できるように、２０重量％以下、好ましくは１５重量％以下の範囲で使用する。好ましい実施において、前記銅成分が表面コーティングされた導電性繊維は、５〜１５重量％の範囲で使用される。前記銅含有非導電性繊維は、薄いマスクシートに適合するように５０〜１００デニールの太さを有することが望ましい。
【００４３】
本発明の一側面において、前記マスクシートは薄い抗菌マスクシートであってもよい。本発明において、前記薄い抗菌マスクシートは、皮膚密着性と柔らかい肌触りを提供するために低デニール繊維からなってもよく、好ましくは、薄い状態での高い弾性を持ちながら化粧料の含浸過程で交編織された領域における収縮率の違いによるしわの発生を回避できるポリエステル及びスパンデックスからなってもよい。本発明の実施において、薄い抗菌マスクシートは、前記銅成分含有導電性繊維１〜２０重量％と、前記銅成分含有非導電性繊維１〜２０重量％と、前記ポリエステル繊維５０〜９０重量％と、前記スパンデックス１〜２０重量％とからなってもよい。
【００４４】
前記綿繊維と銅成分含有非導電性繊維とは、環境に優しい抗菌マスクシートと実質的に同一であり、前記ポリエステル繊維は、マスクシートに浸漬した液状の化粧料によるマスクシート形態の変形を防止するような形態安定性を提供するために使用され、好ましくは５０〜９０重量％、より好ましくは６０〜８５重量％、さらにより好ましくは７０〜８０重量％の範囲で使用される。ポリエステル繊維の含有量が前記範囲を下回ると、化粧料に浸漬した後に表面にしわが形成され、一方、ポリエステル繊維の含有量が前記範囲を上回ると、他の繊維の含有量が減り、導電性及び抗菌性機能が低下する。
【００４５】
前記スパンデックスは、商業的に購入して使用可能であり、染色性及び形態安定性と共にマスクパックの顔への密着性を高めるフィット感を提供するために使用される。好ましくは１〜２０重量％、より好ましくは５〜１５重量％の範囲で使用される。
【００４６】
本発明の一側面において、前記マスクシートは、自然に優しい薄い抗菌マスクシートであってもよい。本発明の自然に優しい薄い抗菌マスクシートは、天然素材として綿繊維を用いて自然親和性を付与しながらも、人造繊維に比べて相対的に強度が弱い（剛性の低い）綿繊維の剛性を補強し、薄い状態での高い弾性を持ちながら化粧料の含浸過程で交編織された領域における収縮率の違いによるしわの発生を回避できる、銅成分含有導電性繊維と、銅成分含有非導電性繊維と、ポリエステル繊維と、スパンデックスと、テンセル繊維とからなってもよい。
【００４７】
本発明の実施において、前記自然に優しい薄い抗菌マスクシートは、銅成分含有導電性繊維１〜２０重量％と、前記銅成分含有非導電性繊維１〜２０重量％と、前記綿繊維１０〜４０重量％と、前記テンセル繊維１０〜３０重量％と、前記ポリエステル繊維２０〜５０重量％と、前記スパンデックス１〜２０重量とからなってもよい。
【００４８】
銅成分含有導電性繊維と前記銅成分含有非導電性繊維とは、薄い抗菌マスクシートと実質的に同一であり、前記綿繊維は１０〜４０重量％の範囲で使用され、綿繊維の含有量が前記範囲を下回ると、綿繊維の特性を付与し難くなり、一方、綿繊維の含有量が前記範囲を上回ると、他の繊維に比べて水分又は液体に浸漬時に綿繊維の低い強度のためにマスクシートの形態安定性が低下してマスクシートがしわくちゃになるという問題が発生する。本発明の実施において、前記低デニールの綿繊維を使用する場合、綿繊維の含有量は、好ましくは１５〜３５重量％、より好ましくは２０〜３０重量％である。
【００４９】
前記テンセル繊維は、木材パルプを原料としたセルロース系再生繊維であり、マスクシートの天然成分の含有量を高めながら綿繊維の足りない濡れ強度を補強するために使用される。前記テンセル繊維は、１０〜３０重量％の範囲で使用され、テンセル繊維の含有量が前記範囲を下回ると、天然素材の高含有量マスクシートの特性を付与し難くなり、一方、テンセル繊維の含有量が前記範囲を上回ると、人造繊維の使用量が減り、マスクの形態安定性が阻害される。本発明の実施において、前記低デニールのテンセル繊維を使用する場合、テンセル繊維の含有量は、好ましくは１２〜２８重量％であり、より好ましくは１５〜２５重量％である。
【００５０】
前記ポリエステル繊維は、マスクシートに浸漬した液状の化粧料によるマスクシート形態の変形を防止するような形態安定性を提供するために使用され、好ましくは２０〜５０重量％、より好ましくは２５〜４５重量％、さらにより好ましくは３０〜４０重量％の範囲で使用される。全体的な形態安定性が低下してポリエステル繊維の含有量が前記範囲を下回ると、化粧料に浸漬した後に表面にしわが形成され、一方、ポリエステル繊維の含有量が前記範囲を上回ると、他の繊維の含有量が減り、天然成分の含有量が低下する。
【００５１】
前記スパンデックスは、商業的に購入して使用可能であり、染色性及び形態安定性と共にスパンデックスの特性によりマスクパックの顔への密着性を高めるフィット感を提供するために使用される。好ましくは１〜２０重量％、より好ましくは５〜１５重量％の範囲で使用される。
【００５２】
本発明において、前記マスクシートは、マスクパックを顔に付けた状態で、使用者が顔の形状に合わせて伸ばすことができる十分な弾性を持つ編織生地を裁断したシートである。シートの製織時に、縦糸（経糸）と横糸（緯糸）が互いに強く拘束しているため伸び難くなる。本発明の実施において、前記編織生地は、５０％以上が伸びた後、再び元の状態に戻ることができる。
【００５３】
本発明において、前記マスクシートを構成する生地が薄いマスクシートを形成する場合には、１５〜１５０デニールの繊維を使用することができる。前記マスクシートを構成する繊維は、各種類に応じてテクスチャに合わせてデニールを調節することができ、好ましくは、銅含有導電性繊維は５０〜１００デニール、銅含有非導電性繊維は５０〜１００デニール、綿は５０〜１５０デニール、テンセルは５０〜１５０デニール、ポリエステルは５０〜７５デニール、スパンデックスは１５〜５０デニールを使用する。
【００５４】
本発明は、一側面において、
銅成分含有導電性繊維と、他の繊維とからなるマスクシートであって、
編織生地を顔の形に加工したシートであり、
前記銅成分含有導電性繊維１〜２０重量％と、前記銅成分含有非導電性繊維１〜２０重量％と、前記綿繊維６０〜９８重量％とからなる、マスクシートと；
化粧料と；からなるマスクパックを提供する。
【００５５】
本発明は、他の一側面において、
銅成分含有導電性繊維と、銅成分含有非導電性繊維と、ポリエステル繊維と、スパンデックス繊維とからなるマスクシートであって、
編織生地を顔の形に加工したシートであり、
前記繊維が１５〜１５０デニールの低デニール繊維であり、
前記銅成分含有導電性繊維１〜２０重量％と、前記銅成分含有非導電性繊維１〜２０重量％と、前記ポリエステル繊維５０〜９０重量％と、前記スパンデックス１〜２０重量％とを含む、マスクシートと；
化粧料と；からなるマスクパックを提供する。
【００５６】
本発明は、また他の一側面において、
銅成分含有繊維と、綿繊維と、テンセル繊維と、ポリエステル繊維と、スパンデックス繊維とからなるマスクシートであって、
編織生地を顔の形に加工したシートであり、
前記繊維が１５〜１５０デニールの低デニール繊維であり、
前記銅成分含有繊維が導電性繊維、非導電性繊維、またはこれらの組み合わせであり、
前記銅成分含有繊維２〜４０重量％と、前記綿繊維１０〜４０重量％と、前記テンセル繊維１０〜３０重量％と、前記ポリエステル繊維２０〜５０重量％と、前記スパンデックス１〜２０重量％とを含む、マスクシートと；
化粧料と；からなるマスクパックを提供する。
【００５７】
本発明は、一側面において、
銅成分含有導電性繊維を１〜２０重量％含む編織マスクシートと、前記マスクシートに浸漬した化粧料と、を含み、
前記化粧料が銅成分を含むことを特徴とするマスクパックを提供する。
【００５８】
理論的には限られたものではないが、銅成分含有導電性繊維に含まれる銅の成分が、エッセンスのような液状の化粧料にイオンの形で溶出される。前記銅成分は、化粧料の単位グラム当たり１ｐｐｍ以上、好ましくは１０ｐｐｍ以上、より好ましくは２０〜１００ｐｐｍの範囲で含まれてもよい。
【００５９】
本発明は、一側面において、
銅成分含有導電性繊維と綿繊維とを用いて生地を編織するステップと、
編織された生地をマスク状に加工してマスクシートを製造するステップと、
マスクシートにエッセンスを含浸させるステップと、
を含む導電性及び抗菌性マスクパックの製造方法を提供する。
【００６０】
本発明において、前記導電性及び抗菌性マスクパックの製造方法は、編織された生地を精練するステップをさらに含む。本発明の実施において、前記精練は、精練の過程で銅の脱着による導電性及び抗菌性の低下を防止できるように、好ましくは、中性に近いｐＨ８．０以下の弱アルカリで行われ、より好ましくはｐＨ７．５〜８．０の環境で行われる。
【００６１】
本発明は、他の一側面において、
銅成分含有導電性繊維を１〜２０重量％含む編織マスクシートを顔面に貼付し、電気を印加することを特徴とする皮膚美容方法を提供する。
【００６２】
本発明は、また他の一側面において、
銅成分含有導電性繊維を１〜２０重量％含む編織マスクシートを顔面に貼付し、電気を印加することを特徴とする治療方法を提供する。
【００６３】
本発明は、また他の一側面において、
銅成分含有導電性繊維を１〜２０重量％含む導電性及び抗菌性を有する編織生地を提供する。
【発明の効果】
【００６４】
本発明によれば、抗菌性および／または導電性を有する新たな機能性マスクシートと、これを用いたマスクパックとを提供することができる。
【００６５】
本発明のマスクパックは、マスクシートの抗菌性により防腐剤を使用しないか、または使用を最小限に抑えることができる。また、マスクシートが持つ抗菌性により、細菌によって発生する肌トラブルを簡単に鎮静させることができる。
【００６６】
また、マスクシートの導電性により、シート自体に帯電防止性を付与することができ、さらに電気刺激を介して有用成分の吸収性を高めることができる。
【００６７】
また、本発明に係る薄い機能性マスクシートは、柔らかく弾性に優れてフィット感が良い。
【００６８】
また、本発明に係る薄い機能性マスクシートは、液状の化粧料に銅成分が含有されて肌の美容に有用である。
【００６９】
また、本発明に係る薄い機能性生地は、数十回の洗濯後でも抗菌性及び導電性を保持することができる。
【図面の簡単な説明】
【００７０】
【図１】本発明の一実施例に係るマスクシートの写真である。
【図２】本発明の一実施例に係る編織物の導電性を示す写真である。
【図３】本発明の一実施例に係る編織物の抗菌性を示す試験成績書である。
【図４】本発明の一実施例に係るマスクシート用生地の弾性を示す図である。図４（ａ）は、引っ張る前の状態を示し、図４（ｂ）は、左右に引っ張った後の状態を示す。
【図５】本発明の他の一実施例に係るマスクシートの写真である。
【図６】本発明のまた他の一実施例に係るマスクシートの写真である。
【図７】本発明のまた他の一実施例に係るマスクシートの厚さ測定を示す図である。
【図８】本発明の一実施例に係る編織物の洗濯後の抗菌性を示す図である。
【発明を実施するための形態】
【００７１】
以下、実施例を通じて本発明を詳細に説明する。下記の実施例は、本発明を限定するためのものではなく、本発明を例示するためのものであることに注意すべきである。
【００７２】
［実施例１］
編織機を用いて、６０デニールの太さを有する銅含有導電性ナイロン繊維５重量％と、７０デニールの太さを有するグルロテク（ｇｌｏｔｅｃｈ）繊維５重量％と、１３０デニールの綿糸９０重量％とからなり、銅含有導電性ナイロン繊維とグルロテク繊維とが交互にストライプを形成するように編織した。編織された生地を精練し、図１に示すマスク形に裁断してマスクシートを製造した。綿１０ベースの上に、銅含有導電性ナイロン繊維２０と銅含有非導電性ナイロン繊維３０とがそれぞれ交互にストライプを形成した。
【００７３】
編織後に精練されたマスクシートで導電性測定用電球のソケットを包んで電球の点灯有無を確認した。図２に示すように、電球の点灯を確認した。精練された編織生地の弾性を測定した。
【００７４】
精練された編織生地の抗菌性を測定した。図３に示すように、黄色ブドウ球菌（Ｓｔａｐｈｙｌｏｃｏｃｃｕｓ  Ａｕｒｅｕｓ）及び肺炎かん菌（Ｋｌｅｂｓｉｅｌｌａ  Ｐｎｅｕｍｏｎｉａｅ）に対して１００％の抗菌性を示した。
【００７５】
精練された編織生地の弾性を測定した。図４に示すように、生地が伸びることを確認した。
【００７６】
製造されたマスクシートをエッセンスに浸漬して包装容器に入れてマスクパックを製造した。
【００７７】
［実施例２］
編織機を用いて、前記銅含有導電性ナイロン繊維１０重量％と、グルロテク繊維１０重量％と、１３０デニールの綿糸８０重量％とからなり、銅含有導電性ナイロン繊維とグルロテク繊維とが交互にストライプを形成するように編織した。編織された生地を精練し、マスク形に裁断してマスクシートを製造した。
【００７８】
［比較例１］
銅含有導電性ナイロン繊維３０重量％と、グルロテク繊維１０重量％と、１３０デニールの綿糸６０重量％とからなることを除いては、実施例１と同様に製造した。
【００７９】
［比較例２］
生地が精練されていないことを除いては、実施例１と同様に実施した。
【００８０】
【表１】
2021508579.tif 000003
◎優秀：１０名のうち８名が良好判定。○普通：１０名のうち６名が良好判定。
【００８１】
△不良：１０名のうち４名が良好判定。×悪：１０名のうち２名が良好判定
薄さ感：マスクパックを顔につけた状態で薄さと透明感を判断した。
【００８２】
肌触り：マスクシートに触れて柔らかい肌触りを判断した。
【００８３】
嗅覚：マスクシートに鼻を当てて臭いを嗅いだ後、銅の臭いで判断した。
【００８４】
浸漬状態：マスクシートを広げた状態でエンセンス化粧料を浸漬させた後、１時間経過後の表面状態を目視で観測した。表面凹凸がなければ良好と判断し、表面凹凸があれば不良と判断した。
【００８５】
導電性：マスクシートで電球を包んで電球の点灯有無を確認した。
【００８６】
［実施例３］
編織機に、前記銅含有導電性ナイロン繊維と、前記グルロテク繊維と、５０デニールの黒ポリエステル原糸と、３０デニールの黒スパンデックス原糸を用意し、各繊維のループ長を調整した後、導電性ナイロン繊維とグルロテク繊維とがストライプを形成するようにポリエステル及びスパンデックスと交互に編織した。
【００８７】
銅含有導電性ナイロン繊維５重量％と、グルロテク繊維５重量％と、ポリエステル繊維８５重量％と、スパンデックス５重量％とを用いてストライプ状に交編織し、これを精練してストライプ状の生地を製造した。
【００８８】
製造された生地を、図５のように、顔型マスクシートに裁断した。ポリエステルとスパンデックスとの混紡１０ベースの上に銅含有導電性ナイロン繊維２０と銅含有非導電性ナイロン繊維３０とがそれぞれ交互にストライプを形成した。製造されたマスクシートにエッセンスに浸漬して包装容器に入れてマスクパックを製造した。
【００８９】
製造されたマスクパックを３０日間放置した後、エッセンスの銅濃度を測定した。単位エッセンス当たり４２μｇ／ｇの銅成分が検出された。製造された生地における洗濯後の抗菌性を測定した。図８に示すように、３０回洗濯後にも黄色ブドウ球菌（Ｓｔａｐｈｙｌｏｃｏｃｃｕｓ  Ａｕｒｅｕｓ）及び肺炎かん菌（Ｋｌｅｂｓｉｅｌｌａ  Ｐｎｅｕｍｏｎｉａｅ）に対して９９％以上の抗菌性を示した。
【００９０】
［実施例４］
銅含有導電性ナイロン繊維７重量％と、グルロテク繊維７重量％と、ポリエステル繊維７６重量％と、スパンデックス１０重量％とを用いたことを除いては、実施例３と同様に実施した。
【００９１】
［実施例５］
銅含有導電性ナイロン繊維１５重量％と、グルロテク繊維１５重量％と、ポリエステル繊維５５重量％と、スパンデックス１５重量％とを用いたことを除いては、実施例３と同様に実施した。
【００９２】
［実施例６］
１５デニールのポリエステルを用いたことを除いては、実施例３と同様に実施した。
【００９３】
［実施例７］
１５０デニールのポリエステルを用いたことを除いては、実施例３と同様に実施した。
【００９４】
［比較実施例３］
銅含有導電性ナイロン繊維２５重量％と、グルロテク繊維２５重量％と、ポリエステル繊維４５重量％とスパンデックス５重量％とを用いたことを除いては、実施例３と同様に実施した。
【００９５】
［比較実施例４］
銅含有導電性ナイロン繊維０．５重量％と、グルロテク繊維０．５重量％と、ポリエステル繊維９５重量％と、スパンデックス４重量％とを用いたことを除いては、実施例３と同様に実施した。
【００９６】
［比較実施例５］
５デニールのポリエステルとスパンデックスとを用いたことを除いては、実施例３と同様に実施した。
【００９７】
［比較実施例６］
２００デニールのポリエステルとスパンデックスとを用いたことを除いては、実施例３と同様に実施した。
【００９８】
［比較実施例７］
精練の過程を経ていないことを除いては、実施例３と同様に実施した。
【００９９】
【表２】
2021508579.tif 000004
◎優秀：１０名のうち８名が良好判定。○普通：１０名のうち６名が良好判定。
【０１００】
△不良：１０名のうち４名が良好判定。×悪：１０名のうち２名が良好判定。
【０１０１】
薄さ感：マスクパックを顔につけた状態で薄さと透明感を判断した。
【０１０２】
肌触り：マスクシートに触れて柔らかい肌触りを判断した。
【０１０３】
嗅覚：マスクシートに鼻を当てて臭いを嗅いだ後、銅の臭いで判断した。
【０１０４】
浸漬状態：マスクシートを広げた状態でエンセンス化粧料を浸漬させた後、１時間経過後の表面状態を目視で観測した。表面凹凸がなければ良好と判断し、表面凹凸があれば不良と判断した。
【０１０５】
導電性：マスクシートでテスト用電球のソケットを包んで電球の点灯有無を確認した。
【０１０６】
［実施例８］
編織機に、前記導電性ナイロン繊維と、前記グルロテク繊維と、綿繊維と、テンセル繊維と、ポリエステル原糸と、黒スパンデックス原糸を用意し、各繊維のループ長を調整した後、導電性ナイロン繊維とグルロテク繊維とがストライプを形成するように、１００デニール綿繊維と、１００デニールのテンセル繊維と、５０デニールのポリエステルと、３０デニールのスパンデックスとからなる糸を交互に編織した。
【０１０７】
銅含有導電性ナイロン繊維５重量％と、グルロテク繊維５重量％と、綿繊維２５重量％と、テンセル繊維２５重量％と、ポリエステル繊維３０重量％と、スパンデックス１０重量％とを用いてストライプ状に交編織し、これを精練してストライプ状の生地を製造した。
【０１０８】
製造された生地を、図６に示すように、顔型マスクシートに裁断した。ポリエステルとスパンデックスと綿とテンセルとの混紡１０ベースの上に、銅含有導電性ナイロン繊維２０と銅含有非導電性ナイロン繊維３０とがそれぞれ交互にストライプを形成した。図７に示すように、生地の厚さを測定して０．３５ｍｍを得た。製造されたマスクシートをエッセンスに浸漬して包装容器に入れてマスクパックを製造した。
【０１０９】
製造されたマスクパックを３０日間放置した後、エッセンスの銅濃度を測定した。単位エッセンス当たり３０μｇ／ｇの銅成分が検出された。製造された生地における洗濯後の抗菌性を測定した。
【０１１０】
［実施例９］
導電性ナイロン繊維２０重量％と、グルロテク繊維５重量％と、綿繊維２０重量％と、テンセル繊維２０重量％と、ポリエステル繊維３０重量％と、スパンデックス５重量％とを用いたことを除いては、実施例８と同様に実施した。
【０１１１】
［実施例１０］
導電性ナイロン繊維５重量％と、グルロテク繊維５重量％と、綿繊維３０重量％と、テンセル繊維１５重量％と、ポリエステル繊維４０重量％と、スパンデックス５重量％とを用いたことを除いては、実施例８と同様に実施した。
【０１１２】
［実施例１１］
１５０デニールのポリエステルを用いたことを除いては、実施例８と同様に実施した。
【０１１３】
［比較実施例８］
銅含有導電性ナイロン繊維５重量％と、グルロテク繊維５重量％と、綿繊維５０重量％と、テンセル繊維２０重量％と、ポリエステル繊維１５重量％と、スパンデックス５重量％とを用いたことを除いては、実施例８と同様に実施した。
【０１１４】
［比較実施例９］
銅含有導電性ナイロン繊維５重量％と、グルロテク繊維５重量％と、綿繊維３０重量％と、テンセル繊維２０重量％と、ポリエステル繊維２５重量％と、スパンデックス１５重量％とを用いたことを除いては、実施例８と同様に実施した。
【０１１５】
［比較実施例１０］
銅含有導電性ナイロン繊維５重量％と、グルロテク繊維５重量％と、綿繊維５０重量％と、ポリエステル繊維３０重量％と、スパンデックス１０重量％とを用いたことを除いては、実施例８と同様に実施した。
【０１１６】
［比較実施例１１］
銅含有導電性ナイロン繊維５重量％と、グルロテク繊維５重量％と、綿繊維５０重量％と、ポリエステル繊維３０重量％と、スパンデックス１０重量％とを用いたことを除いては、実施例８と同様に実施した。
【０１１７】
［比較実施例１２］
銅含有導電性ナイロン繊維５重量％と、グルロテク繊維５重量％と、綿繊維５０重量％と、テンセル繊維２５重量％と、スパンデックス１５重量％とを用いたことを除いては、実施例８と同様に実施した。
【０１１８】
［比較実施例１３］
銅含有導電性ナイロン繊維２５重量％と、グルロテク繊維２０重量％と、綿繊維２０重量％と、テンセル繊維１０重量％と、ポリエステル２０重量％と、スパンデックス５重量％とを用いたことを除いては、実施例８と同様に実施した。
【０１１９】
［比較実施例１４］
２００デニールのポリエステルとスパンデックスとを用いたことを除いては、実施例８と同様に実施した。
【０１２０】
［比較実施例１５］
精練の過程を経ていないことを除いては、実施例１と同様に実施した。
【０１２１】
【表３】
2021508579.tif 000005
◎優秀：１０名のうち８名が良好判定。○普通：１０名のうち６名が良好判定。
【０１２２】
△不良：１０名のうち４名が良好判定。×悪：１０名のうち２名が良好判定。
【０１２３】
薄さ感：マスクパックを顔につけた状態で薄さと透明感を判断した。
【０１２４】
肌触り：マスクシートに触れて柔らかい肌触りを判断した。
【０１２５】
嗅覚：マスクシートに鼻を当てて臭いを嗅いだ後、銅の臭いで判断した。
【０１２６】
浸漬状態：マスクシートを広げた状態でエンセンス化粧料を浸漬させた後、１時間経過後の表面状態を目視で観測した。表面凹凸がなければ良好を判断し、表面凹凸があれば不良と判断した。
【０１２７】
導電性：電球にマスクシートを接続して電球の点灯有無を確認した。
【０１２８】
［実験］
［銅含有導電性ナイロン繊維］
韓国の登録特許１０−１１６７８６０の実施例によれば、約７０デニールのナイロン繊維を反応槽に載せた後、浴比１：１５〜２０に合わせ、脱乳剤３〜５ｇ／Ｌを６０℃で４０分間処理して脱乳剤により生成された浮遊物質を水洗し、反応槽にレブリン酸２〜３％ｏ．ｗ．ｆ（対繊維重量）、ラウリル硫酸ナトリウム０．１〜０．５％ｏ．ｗ．ｆ、ポリエチレングリコール０．１〜０．３％ｏ．ｗ．ｆ、チオ硫酸ナトリウム８〜１０％ｏ．ｗ．ｆ、ＥＤＴＡ０．２％ｏ．ｗ．ｆ、硫酸銅１０〜２０％ｏ．ｗ．ｆを投入し、１０分間攪拌した後、ｐＨ４〜５の範囲で６０℃まで１℃／分で昇温して、６０℃で６０分間反応させ、その後、次亜リン酸ナトリウム０．３％ｏ．ｗ．ｆを投入し、次いで、６０℃で２０分間還元析出させ、ｐＨ７まで未反応物質を除去し、ｐＨ７で水酸化マグネシウム０．３％ｏ．ｗ．ｆを投入して４０℃で２０分間処理して残留硫黄を除去し、導電性ナイロン繊維の比抵抗が１０2Ωｃｍであることを確認した。製造されたナイロン繊維は６０デニールの太さを有する。
【０１２９】
［非導電性繊維］
銅含有非導電性繊維は、７０デニールを有する韓国企業コーロン（ＫＯＬＯＮ）社のグルロテク（ｇｌｏｔｅｃｈ）繊維を使用し、綿糸、テンセル、ポリエステル原糸、スパンデックスはメーカーから商業的に購入して使用した。
【０１３０】
［導電性試験］
製造されたマスクシートに電球を接触させて導電性試験を実施した。電球ソケットの下面と側面を導電性物質で接続すると点灯する。図４に示すように、電球のソケットの下端と側面を製造された生地で接続して点灯有無を確認して導電性有無を判断した。
【０１３１】
［抗菌性テスト］
抗菌性専門機関であるインターテック（Ｉｎｔｅｒｔｅｋ）に依頼してＡＡＴＣＣ  １４７：２０１６の方法により、製造された織物の抗菌性を測定した。黄色ブドウ球菌（ＡＴＴＣ  ６５３８）及びＫｌｅｂｓｉｅｌｌａ  Ｐｎｅｕｍｏｎｉａｅ（ＡＴＴＣ  ４３５２）に対する抗菌性を測定した。温度３７℃の栄養培地で１８〜２４時間培養した後、測定した。
【０１３２】
［洗濯後の抗菌性テスト］
韓国の国家技術標準院のＫＳ  Ｋ  ０６９３：２０１６試験法に基づいて、製造された生地の抗菌テストを行った。黄色ブドウ球菌（Ｓｔａｐｈｙｌｏｃｏｃｃｕｓ  Ａｕｒｅｕｓ、ＡＴＴＣ  ６５３８）及び肺炎かん菌（Ｋｌｅｂｓｉｅｌｌａ  Ｐｎｅｕｍｏｎｉａｅ、ＡＴＴＣ  ４３５２）に対する抗菌性を測定し、黄色ブドウ球菌（ＡＴＴＣ  ６５３８）の接種菌液の濃度は１．２×１０5ＣＦＵ／ｍＬであり、肺炎かん菌（ＡＴＴＣ  ４３５２）の接種菌液の濃度は１．０×１０5ＣＦＵ／ｍＬであった。標準綿布を対照表面として使用し、非イオン界面活性剤はＴｗｅｅｎ８０、接種菌液の０．０５％添加であり、洗濯条件はＫＳ  Ｋ  ＩＳＯ  ６３３０：２０１１，８Ｂである。
【０１３３】
［マスクパックの製造］
生地をマスク状に加工して導電性及び抗菌性を有するマスクシートを製造し、製造されたマスクシートをエッセンスに浸漬して包装容器に入れてマスクパックを製造した。
【０１３４】
［マスクシートの伸縮性試験］
製造された導電性生地をストライプが延長される方向に両方に引っ張って伸縮性を測定した。
【０１３５】
［マスクシートの薄さ感、肌触り及び嗅覚試験］
製造されたマスクシートの厚さを生地厚測定器により測定し、製造されたマスクシートを顔に載せた状態で薄さ感、肌触り及び嗅覚を試験した。１０名の被験群を選定し、薄膜感、肌触り及び嗅覚をテストした。
【０１３６】
［銅濃度の測定］
銅濃度は韓国繊維技術研究所ＫＯＴＩＴＩに依頼して測定し、Ｉｎ  Ｈｏｕｓｅ  Ｍｅｔｈｏｄ（ＩＣＰ−ＭＳ）を使用した。
【図１】
2021508579.tif 000006
【図２（ａ）】
2021508579.tif 000007
【図２（ｂ）】
2021508579.tif 000008
【図３】
2021508579.tif 000009
【図４（ａ）】
2021508579.tif 000010
【図４（ｂ）】
2021508579.tif 000011
【図５】
2021508579.tif 000012
【図６】
2021508579.tif 000013
【図７】
2021508579.tif 000014
【図８】
2021508579.tif 000015
【手続補正書】
【提出日】令和2年10月13日(2020.10.13)
【手続補正１】
【補正対象書類名】明細書
【補正対象項目名】００９９
【補正方法】変更
【補正の内容】
【００９９】
【表２】
2021508579.tif 000016
【手続補正２】
【補正対象書類名】図面
【補正対象項目名】全図
【補正方法】変更
【補正の内容】
【図１】
2021508579.tif 000017
【図２】
2021508579.tif 000018
【図３】
2021508579.tif 000019
【図４】
2021508579.tif 000020
【図５】
2021508579.tif 000021
【図６】
2021508579.tif 000022
【図７】
2021508579.tif 000023
【図８】
2021508579.tif 000024
【国際調査報告】
2021508579.tif 000025
2021508579.tif 000026
2021508579.tif 000027
2021508579.tif 000028